СУХАЯ АППЛИКАЦИЯ ИЗ ЛАКА ДЛЯ НОГТЕЙ И СПОСОБ ЕЕ ПРОИЗВОДСТВА
DRY APPLIQUE FROM NAIL VARNISH AND METHOD OF ITS PRODUCTION

РОДСТВЕННЫЕ ЗАЯВКИ
Настоящая заявка представляет собой частичное продолжение заявки на патент США №11/126,862, поданной 11 мая 2005 года, которая испрашивает приоритет согласно предварительной заявке на патент №60/570,713, поданной 12 мая 2004 года, при этом содержание обеих заявок полностью включено в настоящую заявку посредством ссылок.
УРОВЕНЬ ТЕХНИКИ
Область техники
Изобретение в целом относится к лаку для ногтей. В частности, настоящее изобретение относится к готовым для использования сухим пленочным покрытиям из лаков для ногтей, которые можно наносить на ногти вместо того, чтобы делать маникюр или наносить кисточкой жидкий лак для ногтей.
Уровень техники
На протяжении сотен лет люди использовали лак для ногтей, чтобы окрасить или декорировать свои ногти. Обычно лак для ногтей наносят в жидкой форме с помощью кисточки, затем он должен высохнуть. Процесс высыхания требует времени, в течение которого тот, кто пользуется лаком для ногтей, должен быть очень осторожным со своими ногтями, чтобы не смазать или не испортить нанесенный слой лака.
В изготовлении имеющихся в продаже лаков для ногтей применяют преимущественно нитроцеллюлозу вязкостью ¼ секунды и ½ секунды (прибл. 300-800 сантипуаз, измерено на вискозиметре Брукфильда при 60 оборотах в минуту). Обозначение «секунды» показывает, сколько времени потребуется, чтобы металлический шар упал на дно цилиндра заданного размера, заполненного веществом; чем больше указанный период времени, тем выше вязкость нитроцеллюлозы. Регулирование вязкости затем осуществляют с помощью малых количеств (т.е. 1-5% по весу) нитроцеллюлоз с более высокой вязкостью, т.е. 40-60 секунд и 60-80 секунд. Нитроцеллюлозы со столь высокой вязкостью никогда не применяют в концентрации выше чем 1-5%, так как получаемый лак для ногтей был бы слишком густым для нанесения кисточкой. В состав типичного лака для ногтей (также называемого эмалью для ногтей) входит приблизительно 25-32% сухого вещества и 68-73% растворителей. Сухое вещество содержит 6-12% нитроцеллюлозы (вязкостью ¼ сек или ½ сек), около 6-12% полимера и 6-10% пластификатора. Остальное содержимое обычно следующее:
слюда и цветные пигменты 8-15%;
этилацетат 20-30%;
н-бутилацетат 20-30%;
изопропиловый спирт 5-10%;
разное 3-7%.
Из-за высокого содержания растворителя, имеющиеся в продаже жидкие лаки для ногтей огнеопасны, и их следует перевозить наземным или водным транспортом, если не требуется срочной доставки и транспортировки.
В последнее время проводились разработки в области сухих или почти сухих пленочных покрытий из лаков для ногтей, пригодных для нанесения на ногти. Двумя из патентов, описывающих указанный тип аппликаций, являются патенты США №№4,903,840 (so) и 5,415,903 (Hoffman et al.).
В патенте США №4,903,840, переданном настоящему патентовладельцу, описан основной способ изготовления самоклеящихся покрытий для ногтей подобного рода. Согласно данному патенту, покрытия для ногтей изготавливают с использованием формы, снабженной отверстием для заливки и прорезью или отверстием, сквозь или вдоль которого может проходить лист бумаги с клеевым покрытием. Обычную жидкую эмаль для ногтей наливают на лист бумаги с клеевым покрытием, которую в это время медленно протягивают сквозь форму. Таким образом, получают лист покрытия для ногтей с равномерным покрытием и клейкой подложкой. Затем лист высушивают в течение заранее заданного времени и при заранее заданной температуре или до тех пор, пока покрытие из эмали для ногтей на листе не станет полутвердым, но не полностью высушенным. Затем полоску предпочтительно нарезают на комплекты из пяти покрытий для ногтей рук. Также предпочтительно лист снабжают лентой или отрывной лентой, которая служит для облегчения нанесения покрытий для ногтей на ногти рук благодаря более легкому удалению покрытий с покрытой клеем бумаги. Наборы покрытий, после частичного высушивания, упаковывают в оболочку, по существу воздухонепроницаемую, до момента использования.
В патенте США 5,415,903 описано аналогичное сухое покрытие для ногтей, которое состоит из пленкообразующего полимерного слоя, содержащего по меньшей мере один пластификатор (обычная эмаль для ногтей), чувствительного к давлению клеевого слоя, расположенного на нем, и несущей пленки или предохраняющей фольги, которая покрывает чувствительный к давлению клеевой слой, которая может быть снята и которую предпочтительно обрабатывают силиконом. Пленкообразующий полимерный слой также покрыт с другой стороны (т.е. сверху) полностью съемным защитным слоем, который устойчив к прочим компонентам многослойного материала и к веществам, применяемым при изготовлении многослойного материала. Предложения патента США 5,415,903, помимо добавления полностью снимаемого защитного слоя, расположенного поверх слоя эмали, который является традиционным, во всяком случае, в данной области техники, немного дополняют идеи патента США 4,903,840.
Было бы желательно ускорить процесс изготовления многослойных покрытий для ногтей. Также было бы желательно разработать способы создания многослойных покрытий для ногтей или аппликаций разнообразных расцветок, с рисунками, с металлической отделкой (прежде недостижимой в пленочных покрытиях для ногтей) и тому подобное.
Также было бы желательно получить эффект «французского маникюра», т.е. аппликацию с основной частью розового, прозрачного или перламутрового цвета и белым кончиком, которую легко изготавливать и затем применять. Дополнительно желательно увеличить легкость, с которой потребитель продукта для ногтей может самостоятельно применять и обращаться с продуктом.
КРАТКОЕ ОПИСАНИЕ ИЗОБРЕТЕНИЯ
Настоящее изобретение решает вышеописанные и иные проблемы известного уровня техники и представляет собой усовершенствованную самоклеящуюся аппликацию или многослойную пленку для ногтей, способ ее изготовления и жидкую эмаль для ногтей согласно настоящему изобретению для применения в способе согласно настоящему изобретению. В способе согласно настоящему изобретению высоковязкую жидкую эмаль для ногтей различных составов согласно настоящему изобретению нагревают выше 100°F (37,8°C), предпочтительно между 100°F и 150°F (37,8°С и 65,6°С). На основу из бумаги с покрытием или пластиковой пленки наносят не менее двух слоев материалов. Все варианты реализации настоящего изобретения включают, по меньшей мере, нанесение клеевого покрытия на подложку и нанесение нагретой жидкой эмали для ногтей согласно настоящему изобретению поверх слоя клея.
Согласно настоящему изобретению возможно нанесение второго слоя высоковязкой жидкой эмали для ногтей. Дополнительно или как вариант, к прозрачному или полупрозрачному покрытию (т.е. эмали для ногтей согласно изобретению, но по большей части или полностью лишенной цветных пигментов) может быть добавлен блеск, или слюда, или подобный желаемый порошок. На указанной стадии можно также применить печать, например нанесение голографического изображения. Наконец, в качестве иного варианта или в дополнение к любым вышеописанным стадиям, можно нанести последним слоем прозрачное или полупрозрачное верхнее покрытие.
Высокая вязкость жидкой эмали для ногтей согласно настоящему изобретению достигается одним из ряда способов. В некоторых составах применяют нитроцеллюлозу вязкостью ¼ сек или ½ сек, но в существенно более высоких процентных концентрациях по весу, чем в обычных лаках для ногтей; то есть обычный лак для ногтей может содержать 25-32% сухого вещества по весу, тогда как эмаль для ногтей согласно настоящему изобретению содержит 35-60% сухого вещества по весу. В других составах применяют нитроцеллюлозу вязкостью 60-80 сек в значительно больших пропорциях, чем в обычных лаках для ногтей. То есть в обычных лаках для ногтей можно применять нитроцеллюлозу вязкостью 60-80 сек в концентрации примерно 1-5% по весу, исключительно для того, чтобы оптимизировать вязкость лака. Однако согласно настоящему изобретению можно применять нитроцеллюлозу вязкостью 60-80 сек в качестве преобладающего или основного компонента сухого вещества в процентных концентрациях вплоть до 6-25%. Применение большего количества сухого вещества или более вязких эмалей обеспечивает более высокие прочность и эластичность конечного продукта. Также, в результате способа согласно настоящему изобретению, более высокое процентное содержание сухого вещества в составе эмали приводит к более низкому процентному содержанию применяемых растворителей. Указанное более низкое содержание растворителя имеет несколько преимуществ. С точки зрения технологического процесса, время, необходимое для полного высыхания/испарения (т.е. для того, чтобы получить готовый продукт), примерно на 30-40% меньше, чем для применяемых в настоящее время жидких составов. Во-вторых, сухая пленка лака для ногтей согласно настоящему изобретению благоприятнее для окружающей среды, так как выделяет меньше растворителей во время процесса сушки.
В частности, настоящее изобретение включает способ производства аппликации для ногтей, включающий стадии обеспечения жидкой эмали для ногтей, имеющей высокую вязкость, как описано выше (т.е. выше чем 1500 сантипуаз при комнатной температуре), нагревания указанной высоковязкой жидкой эмали для ногтей не менее чем до 100°F (37,8°C), нанесения слоя клея на подложку и нанесения, по меньшей мере, первого слоя нагретой жидкой эмали для ногтей поверх слоя клея. Второй слой высоковязкой жидкой эмали для ногтей можно наносить поверх первого слоя высоковязкой жидкой эмали для ногтей. Второй слой может быть по существу прозрачным (т.е. по существу лишенным красителя или пигмента) и/или может содержать порошок, например блеск или слюду, который добавляют в него перед его нанесением вторым слоем. Можно наносить изображение или узор поверх либо первого, либо второго слоя высоковязкой эмали для ногтей, по меньшей мере, одним из следующих способов: шелкотрафаретная печать, глубокая печать, цифровая печать, цифровая флексография, офсетная печать, горячее тиснение или голографическое ламинирование.
Слой эмали для ногтей желательно частично высушить при помощи, по меньшей мере, одного из следующих устройств: инфракрасных нагревателей или вентиляторов горячего воздуха, желательно перед осаждением или нанесением следующего слоя. Наконец, после того как последний слой нанесен, продукт нарезают на части, имеющие, по существу, форму ногтя, и упаковывают.
Как дополнение или вариант вышеописанного способа согласно настоящему изобретению, подготовительная стадия может включать стадии подготовки, по меньшей мере, двух составов высоковязкой жидкой эмали для ногтей и стадию, во время которой указанным двум или более составам предоставляют возможность пассивно смешиваться в процессе производства аппликации. Указанные два или более состава могут иметь различные вязкости или быть различных цветов. Возможно, один или более составов могут иметь вязкость, обычную для эмалей для ногтей. Стадия пассивного смешивания может включать стадию подачи насосом каждого из составов в общий приемный резервуар через отдельные входные шланги. На стадии подачи насосом можно использовать общий насос для всех входных шлангов или отдельный насос для каждого из входных шлангов. Расход каждого из составов можно контролировать, например, применяя входные шланги различного диаметра для каждого состава или применяя отдельный насос для каждого входного шланга и контролируя расход каждого насоса индивидуально.
В дополнение к вышеописанным способам, настоящее изобретение также включает установку для производства аппликаций для ногтей. Установка согласно настоящему изобретению включает приспособление для конвейерной подачи листа подложки, предпочтительно разматывающий валик в начале установки и наматывающий валик в конце установки. Первое устройство расположено над листом подложки в первом положении и предназначено для нанесения слоя клея на лист подложки. Для нагревания высоковязкой жидкой эмали для ногтей применяют нагревательный прибор. Второе устройство расположено над листом подложки во втором положении, после первого положения, и выполнено с возможностью нанесения нагретой высоковязкой жидкой эмали для ногтей на лист подложки слоем поверх клеящего слоя. Согласно некоторым из вариантов реализации, предложено третье устройство, расположенное над листом подложки в третьем положении, после второго положения, связанное с тем же самым или с другим нагревательным прибором. Третье устройство предназначено для нанесения нагретой высоковязкой жидкой эмали для ногтей на лист подложки в виде слоя поверх предыдущего слоя эмали для ногтей. Нагреватели предпочтительно расположены в термическом взаимодействии с подложкой, причем, по меньшей мере, один из нагревателей располагают после первого положения, но перед вторым положением и, по меньшей мере, еще один из нагревателей располагают после второго положения. Нагреватели могут представлять собой либо инфракрасные нагреватели, либо вентиляторы горячего воздуха, либо нагреватели обоих указанных типов. После конечного устройства для нанесения вещества расположен вырубной нож для нарезания подложки и ее различных покрытий на аппликации, имеющие, по существу, форму ногтя. Каждое из устройств предпочтительно включает щелевидную фильеру, но может дополнительно или вместо этого включать устройство глубокой печати.
Согласно одному из вариантов реализации системы согласно настоящему изобретению, во второе и третье устройства подают различные составы нагретой высоковязкой жидкой эмали для ногтей. Первый насос может быть связан со вторым устройством, для перекачивания первого состава жидкой эмали во второе устройство, в то время как второй насос может быть связан с третьим устройством, для перекачивания второго состава жидкой эмали в третье устройство. Приемный резервуар предпочтительно расположен между нагревательным прибором и вторым устройством, на которое подают нагретую высоковязкую жидкую эмаль для ногтей от нагревательного прибора. Приемный резервуар может включать множество входных шлангов, при этом каждый входной шланг выполнен с возможностью приема и подачи в приемный резервуар различных составов высоковязкой жидкой эмали для ногтей. Возможно, один или более составов могут иметь вязкость, обычную для эмалей для ногтей. В качестве другой возможности, может быть предусмотрено устройство для печати, расположенное после второго устройства, предназначенное для печати изображения или узора на слое эмали с помощью, по меньшей мере, одного из следующих способов: шелкотрафаретная печать, флексография, глубокая печать, цифровая печать, цифровая флексография, офсетная печать, горячее тиснение или голографическое ламинирование. Может быть предусмотрено конечное устройство, расположенное после печатающего устройства (или иного третьего устройства, или первоначального второго устройства), предназначенное для нанесения прозрачного слоя высоковязкой жидкой эмали для ногтей.
Настоящее изобретение также включает самоклеящуюся аппликацию для ногтей со съемной подложкой, клеевым слоем, чувствительным к давлению, расположенным на съемной подложке, и, по меньшей мере, одним слоем эмали для ногтей, изготовленным из высоковязкой жидкой эмали для ногтей, нанесенным на клеевой слой, чувствительный к давлению. Слой эмали для ногтей изготовлен либо из жидкой эмали для ногтей, содержащей не менее 35% сухого вещества по весу, либо из жидкой эмали для ногтей, содержащей нитроцеллюлозу вязкостью 60-80 сек в качестве преобладающего сухого вещества (предпочтительно 6% или более по весу). Аппликация согласно настоящему изобретению может включать второй слой эмали для ногтей, изготовленный из высоковязкой жидкой эмали для ногтей, которая может быть изготовлена из другого состава высоковязкой жидкой эмали для ногтей, нежели первый слой. В процессе производства к любому слою эмали для ногтей может быть добавлен порошок, например блеск или слюда. Необязательный второй слой эмали для ногтей может быть изготовлен из, по существу, прозрачного состава высоковязкой жидкой эмали для ногтей. Слой изображения может быть расположен поверх, по меньшей мере, одного слоя эмали для ногтей, причем указанный слой изображения может быть образован с помощью, по меньшей мере, одного из следующих способов: шелкотрафаретная печать, флексография, глубокая печать, цифровая печать, цифровая флексография, офсетная печать, горячее тиснение или голографическое ламинирование.
В наиболее общем смысле, настоящее изобретение представляет собой самоклеящуюся декоративную аппликацию для нанесения на, по существу, плоскую поверхность. Указанная аппликация включает съемную подложку и слой чувствительного к давлению клея, нанесенный на указанную съемную подложку. Поверх слоя чувствительного к давлению клея нанесен слой декоративного покрытия, изготовленный из высоковязкой жидкости для декоративного покрытия.
Настоящее изобретение также включает самоклеящуюся аппликацию для ногтей, состоящую из съемной подложки, слоя клея, чувствительного к давлению, нанесенного на съемную подложку, и слоя эмали для ногтей, изготовленного, по меньшей мере, из двух составов высоковязкой жидкой эмали для ногтей, нанесенных один рядом с другим поверх слоя клея, чувствительного к давлению. Предпочтительно, составы эмали для ногтей содержат, по меньшей мере, 35% по весу сухого вещества и/или 60-80 сек нитроцеллюлозу в качестве преобладающего сухого вещества. Более предпочтительно, составы эмали для ногтей содержат 60-80 сек нитроцеллюлозу в количестве 6% или более по весу. Согласно предпочтительному варианту реализации, указанные составы имеют различные цвета и/или вязкости. Аппликация предпочтительно имеет, по существу, форму ногтя, состоящего из первой части и второй части, причем первая часть включает первый состав, а вторая часть включает второй состав. Более предпочтительно, первая часть включает первый состав одного цвета, а вторая часть включает второй состав другого цвета. Первая часть предпочтительно представляет собой относительно небольшую область, имеющую, по существу, форму полумесяца, а вторая часть представляет собой, по существу, оставшуюся часть аппликации. Бороздка, перфорация или частичный надрез, по существу, разделяют первую и вторую части для облегчения нанесения в виде «французского маникюра».
Настоящее изобретение также включает набор самоклеящихся аппликаций для ногтей, в котором каждая аппликация имеет съемную подложку, слой чувствительного к давлению клея, нанесенный на съемную подложку, и слой эмали для ногтей, изготовленный, по меньшей мере, из двух составов высоковязкой жидкой эмали для ногтей, нанесенный поверх слоя клея, чувствительного к давлению. Каждая из аппликаций имеет, по существу, форму ногтя. Более предпочтительно, каждая из аппликаций имеет первый конец и второй конец, причем каждый из указанных концов имеет, по существу, форму ногтя и каждый из указанных концов выполнен с возможностью нанесения на отдельный ноготь. Набор самоклеящихся аппликаций также может включать ряд боковых выступов, расположенных между каждыми аппликациями, причем каждый из указанных выступов полностью присоединен к одной из аппликаций и частично присоединен к соседней аппликации.
КРАТКОЕ ОПИСАНИЕ ФИГУР
Фиг.1 представляет собой вид снизу щелевидной фильеры для нанесения покрытия, применяемой в способе согласно настоящему изобретению.
Фиг.2 представляет собой вид спереди и снизу щелевидной фильеры для нанесения покрытия с Фиг.1.
Фиг.3 представляет собой вертикальную проекцию прокладки и половины щелевидной фильеры для нанесения покрытия с Фиг.1 в разобранном виде.
Фиг.4 представляет собой вертикальную проекцию прокладки и половины фильеры с Фиг.3 в сборке.
Фиг.5 представляет собой вид спереди аппарата для нанесения покрытия, применяемого в способе согласно изобретению.
Фиг.6 представляет собой вид сзади аппарата для нанесения покрытия с Фиг.5.
Фиг.7 представляет собой схематический разрез 2-слойного продукта для ногтей согласно настоящему изобретению.
Фиг.8 представляет собой схематический разрез 3-слойного продукта для ногтей согласно настоящему изобретению.
Фиг.9 представляет собой схематический разрез 4-слойного продукта для ногтей согласно настоящему изобретению.
Фиг.10 представляет собой схематический разрез другого 4-слойного продукта для ногтей согласно настоящему изобретению.
Фиг.11 представляет собой технологическую схему процесса способа согласно настоящему изобретению.
Фиг.12 представляет собой вид сверху нарезанного конечного продукта аппликации для ногтей согласно настоящему изобретению.
Фиг.13 представляет собой вид сверху другого нарезанного конечного продукта аппликации для ногтей согласно настоящему изобретению.
Фиг.14 представляет собой вид сверху еще одного нарезанного конечного продукта аппликации для ногтей согласно настоящему изобретению, в котором аппликации завершены с обеих сторон.
Фиг.15 представляет собой вид сзади аппарата для нанесения покрытия с Фиг.5, который применяли для создания еще одного варианта реализации продукта аппликации для ногтей согласно настоящему изобретению.
Фиг.16а представляет собой схематическое изображение типичной нарезки аппликации для ногтей согласно еще одному из вариантов реализации настоящего изобретения.
Фиг.16b представляет собой схематическое изображение еще одного варианта реализации аппликации для ногтей, нарезанного на Фиг.16а.
Фиг.16с представляет собой вид сверху набора аппликаций для ногтей с Фиг.16b.
Фиг.17 представляет собой вид сверху еще одного варианта реализации набора аппликаций для ногтей согласно настоящему изобретению.
Фиг.18 представляет собой вид сверху аппликации для французского маникюра в форме полумесяца согласно одному из вариантов реализации настоящего изобретения.
Фиг.19а представляет собой вид сверху компоновки множества аппликаций для французского маникюра и множества аппликаций для ногтей согласно одному из вариантов реализации настоящего изобретения.
Фиг.19b представляет собой вид сверху аппликаций для французского маникюра, по существу, в линейной компоновке.
ПОДРОБНОЕ ОПИСАНИЕ ИЗОБРЕТЕНИЯ И ФИГУР
В целом, настоящее изобретение относится к способу изготовления прочных, долговечных и красивых сухих аппликаций из лака для ногтей, а также к самим указанным аппликациям. Используемый в настоящем описании термин «аппликация» означает готовый конечный продукт для нанесения на ноготь, тогда как термин «пленка» относится к более общему ненарезанному продукту. В способе согласно настоящему изобретению 2-5 слоев различного состава наносят способом нанесения покрытия, описанным ниже, на имеющуюся в продаже подкладочную бумагу с силиконовым антиадгезионным покрытием толщиной 4-5 мил (прибл. 100-130 мкм) или на покрытую алюминием пластиковую пленку, в общем случае называемую подложкой. Подложку предпочтительно разматывают с барабана или подобного устройства на разматывающий валик в начале и сматывают при помощи наматывающего валика в конце известным в полиграфии способом. Любые другие общеизвестные средства продвижения или конвейерной подачи подложки рассматривают как часть настоящего изобретения. Применение различных стадий нанесения покрытия позволяет получить различные готовые продукты, которые сохраняются дольше и являются более блестящими, чем обычные полусухие лаковые покрытия для ногтей, а также увеличить рентабельность продукции.
2
Основная методика включает нагревание нового состава жидкой эмали для ногтей предпочтительно до температуры от 100°F (37,8°C) до 150°F (65,6°С). Указанный уровень нагревания можно обеспечить при помощи нагревательного барабана с нагревательным элементом внутри, или при помощи погружного нагревателя, или при помощи гибкого нагревателя, или нагревательного барабана со стальной полосой, или любого иного известного либо еще не изобретенного приспособления для нагревания жидкостей. Клеевое покрытие (слой 1) наносят на бумагу с антиадгезионным покрытием в количестве около 5-24 г/м. Затем наносят жидкую эмаль для ногтей в виде покрытия (слой 2) толщиной примерно 0,5-3,5 мил (0,0127-0,0889 мм). При необходимости, указанную стадию можно повторить, т.е. можно нанести другое покрытие из жидкой эмали для ногтей (слой 3) примерно 0,5-3 мил (0,0127-0,0762 мм) толщиной. Блеск, или слюду, или подобный желаемый порошок можно смешать с прозрачным или полупрозрачным слоем и затем нанести в виде покрытия (слой 4, также 0,5-3 мил). Наконец, наносят прозрачный верхний слой или полупрозрачное цветное покрытие (слой 5, 0,5-3 мил).
Ниже приведено описание эмали для ногтей согласно настоящему изобретению. Предложенная эмаль для ногтей содержит гораздо большее количество сухого вещества (35% и выше) и/или более вязкую нитроцеллюлозу (вязкостью 60-80 сек и выше), чем обычный лак для ногтей. Указанные характеристики нельзя применять к обычному лаку для ногтей из-за того, что получаемый лак был бы слишком густым (т.е. имел бы слишком высокую вязкость) для нанесения кисточкой. Однако с точки зрения массового производства, чем меньше летучего растворителя в составе, тем больше производственные мощности. Кроме того, нитроцеллюлоза высокой вязкости (60-80 сек) может давать более тонкую, но более прочную и блестящую пленку. Многослойная пленка обладает большой гибкостью в производстве и может обеспечить многообразие различных продуктов.
Далее приведены три примера реализации основного состава высоковязкого жидкого сырьевого лака для ногтей, предназначенного для дальнейшей переработки и производства полусухой или сухой (в дальнейшем «полу/сухой») лаковой пленки для ногтей.
ПРИМЕР 1
Сухая лаковая пленка для ногтей без металлического блеска согласно настоящему изобретению содержит 35-60% сухого вещества, в котором 25-35% (по весу) составляет нитроцеллюлоза вязкостью ¼ и ½ сек. Сравнивая, обычные разлитые в бутылочки жидкие лаки для ногтей содержат не более 13-17% нитроцеллюлозы. Согласно настоящему изобретению, таким образом, содержание сухого вещества вдвое больше. Состав согласно настоящему изобретению включает около 40-50% растворителей, в отличие от приблизительно 70% растворителя, применяемого в традиционных жидких лаках для ногтей. Указанное более низкое содержание растворителя имеет несколько преимуществ. С точки зрения технологического процесса, время, требующееся для полного высыхания/испарения (т.е. для того чтобы получить готовый продукт), примерно на 30-40% меньше, чем для применяемых в настоящее время жидких составов. Во-вторых, сухая лаковая пленка для ногтей согласно настоящему изобретению благоприятнее с точки зрения окружающей среды и экономии энергии для окисления растворителей. Данный лаковый состав для ногтей невозможно наносить кисточкой из-за того, что он слишком густой; однако, согласно настоящему изобретению, состав нагревают примерно до 100-150°F (37,8-65,6°C), таким образом, уменьшая вязкость и давая возможность материалу вытекать через выпускное отверстие. Согласно первому примеру реализации состав не имеющий металлического блеска включает:
25-35% - нитроцеллюлоза вязкостью ¼ или ½ сек;
8-12% - полимер(ы), сополимер(ы) (например, полиакрилат, полиэфир, полиуретан, и т.д.);
8-17% - пластификатор;
7-12% - цветные пигменты;
18-25% - этилацетат;
18-25% - бутилацетатдля ногтей
(содержание сухого вещества 35-60%).
Указанный состав имеет вязкость приблизительно 1500-4000 сантипуаз (60 об/мин) при комнатной температуре.
ПРИМЕР 2
Как указано выше, высоковязкую нитроцеллюлозу (вязкостью 60-80 сек) обычно применяют в количестве менее 1-5%, исключительно с целью регулирования вязкости эмали для ногтей, причем для разлитого в бутылки лака для ногтей с хромовым блеском ее применяют в количестве менее 5%. Одним из производителей подобного состава является Kirker Enterprises в Нью-Джерси (Kirker Enterprises in New Jersey), как описано в патенте США №6,565,835 (Socci et al). Для сравнения, состав «с металлическим блеском» или «без металлического блеска» согласно настоящему изобретению содержит нитроцеллюлозу высокой вязкости (60-80 сек) в количествах более 6%, вплоть до 25%. Благодаря применению столь высокого процентного содержания чрезвычайно вязкой нитроцеллюлозы, возможно получить более тонкие и блестящие пленки с большей прочностью и гибкостью. Указанный состав представляет собой следующее:
6-25% - нитроцеллюлоза вязкостью 60-80 сек;
8-12% - полимер(ы), сополимер(ы);
5-10% - цветные пигменты;
4-15% - пластификатор;
1-2% - прочее сухое вещество;
остальное - растворитель(и) (например, этил- и бутилацетат, изопропиловый спирт).
Указанный состав имеет вязкость приблизительно 1500-4000 сантипуаз (60 об/мин) при комнатной температуре.
ПРИМЕР 3
Третий состав объединяет все преимущества первых двух вышеописанных составов. В частности, в указанный состав входит как нитроцеллюлоза высокой вязкости (60-80 сек), так и нитроцеллюлоза вязкостью ¼ или ½ сек, в соотношении 40%-60% (относительно друг друга). Указанный состав позволяет добиться более тонкой пленки со средней прочностью и эластичностью, а также блеском:
8-17% - нитроцеллюлоза вязкостью ¼ или ½ сек;
6-15% - нитроцеллюлоза вязкостью 60-80 сек;
8-12% - полимер(ы), сополимер(ы);
5-10% - цветные пигменты;
4-15% - пластификатор;
1-2% - прочее сухое вещество;
остальное - растворитель(и) (например, этил- и бутилацетат, изопропиловый спирт).
Указанный состав также имеет вязкость приблизительно 1500-4000 сантипуаз (60 об/мин) при комнатной температуре.
Во всех трех вышеописанных примерах очевидны множество отличий и преимуществ новых составов для полу/сухих эмалей для ногтей согласно настоящему изобретению по сравнению с обычным жидким лаком для ногтей. Они образуют более прочную пленку на ногтях, которая служит гораздо дольше, чем обычный лак для ногтей или обычные полу/сухие аппликации из эмали для ногтей. Эта пленка также более блестящая, чем производимые ранее пленки. Аппликации для ногтей согласно настоящему изобретению тоньше, чем обычный нанесенный в салоне лак для ногтей или предшествующие аппликации, что способствует большей воздухопроницаемости ногтей. Также указанные пленки эластичны и могут быть легко растянуты, чтобы покрывать ноготь более полно и совершенно, нежели раньше, с меньшим количеством оставшегося растворителя (менее 5%). Можно производить много различных типов пленок без значительного переоборудования аппаратуры. Наконец, так как процентное содержание сухого вещества гораздо больше, можно произвести большее количество пленки быстрее и дешевле.
При обычных способах нанесения покрытий для производства сухих пленок из эмали для ногтей, нитроцеллюлозная основа должна иметь достаточно низкую вязкость, чтобы протекать через очень маленькие отверстия (т.е. щели и отверстия менее чем 300 микрон величиной) в фильере для нанесения покрытия. Так как составы лаков для ногтей (на нитроцеллюлозной основе), имеющие вязкость выше чем 1000 сантипуаз, как правило, низкотекучи и могут быстро засорить фильеру (особенно те из них, которые содержат блеск или слюду в виде крупных частиц), нитроцеллюлозу вязкостью 60-80 сек и тому подобное обычно применяют при производстве лаков для ногтей только в малых количествах (т.е. максимум до 5%, обычно от 1-3%, для регулирования вязкости готового продукта, как указано выше). Согласно настоящему изобретению, благодаря нагреванию состава до температуры 100-150°F (от 37,8°С до 65,6°С), предпочтительно около 125°F (51,7°C), состав можно перекачивать насосом и применять нитроцеллюлозу более высокой вязкости. Подобным образом, если содержание нитроцеллюлозы вязкостью ¼ или ½ сек в составе выше чем примерно 35% по весу, то состав следует нагревать до температуры 100-150°F (от 37,8°C до 65,6°С), предпочтительно до температуры около 125°F (51,7°C).
Ниже приведено описание со ссылками на прилагаемые Фигуры 1-17. Следует заметить, что указанные изображения по своему характеру являются всего лишь иллюстративными и никоим образом не могут рассматриваться как ограничивающие объем изобретения, который определен формулой изобретения, содержащейся в настоящем документе.
Различные покрытия настоящего продукта наносят на изделие с помощью методики, называемой в настоящем описании «нанесение покрытия поливом из щелевидной фильеры». Описываемая фильера показана на Фиг.1-4 в различных состояниях сборки и обозначена на фигурах как фильера 10. Как лучше всего видно на Фиг.1, фильера 10 состоит из передней части фильеры (20), задней части фильеры (40) и тонкой прокладки особой формы (60), расположенной между ними. Все три части тщательно скреплены вместе, предпочтительно с помощью болтового соединения, например болтами (24) (см. Фиг.2). Передняя часть фильеры (20) содержит входы (22), через которые жидкая эмаль для ногтей или любой другой компонент продукта поступает во внутренние отверстия 25.
На Фиг.3 и 4 показана внутренняя часть фильеры 10; на обоих указанных изображениях задняя часть фильеры (40) не показана для большей наглядности. Внутренние отверстия (25) передней части фильеры (20) заканчиваются выпускными отверстиями (26) на внутренней поверхности (30) и располагаются в каналах (28) последней. Назначение каналов 28 - направлять жидкую эмаль для ногтей от выпускных отверстий (26) таким образом, чтобы обеспечить однородное и ровное нанесение эмали на подложку. Каждая канавка 28 состоит из верхней, по существу, горизонтальной ветви 28А, которая переходит, по существу, в вертикальные ветви 28В, а затем в нижнюю, по существу, горизонтальную ветвь 28С. Следует отметить, что фильера 10 показана на Фиг.1-4 верхней стороной вниз; поэтому жидкость, выходя из выпускного отверстия 26, протекает вдоль горизонтальной ветви 28А, вниз по вертикальным ветвям 28В и затем течет в горизонтальную ветвь 28С. Жидкая эмаль выходит из ветви 28С на подложку.
В отсутствие прокладки 60 две внутренние поверхности передней и задней части фильеры (20) и (40) плотно прилегали бы одна к другой и не оставили бы места для выхода эмали из горизонтальной ветви 28С. Однако, как показано на Фиг.3 и 4, прокладка 60 содержит вертикальные выступы 62 между вырезами 64. Когда прокладку 60 присоединяют к передней части фильеры 20 болтами 24 (см. Фиг.4), она защищает и закрывает все канавки 28, кроме большей части нижней горизонтальной ветви 28С. Таким образом, эмаль, текущая по ветвям 28А или 28В, не может выйти из этих ветвей, а должна вместо этого двигаться вперед (вниз), в конечном счете, в ветвь 28С. Поскольку ветвь 28С не закрыта, эмаль просто выливается из нее, а затем из щелей 70 (см. Фиг.1) на подложку наподобие пластины или полотна.
В частности, как лучше всего показано на Фиг.5 и 6, подложку 100 подают в аппарате с помощью валиков 110. Источник жидкой эмали (112) присоединен к вводам (22) таким образом, что нагретую жидкую эмаль можно нагнетать под давлением в фильеру 10. Когда подложка 100 проходит под фильерой 10, жидкая эмаль или иные компоненты, которые следует нанести, выливаются из щелей 70 на подложку 100, таким образом, формируя слой 102.
Не все слои необходимо формировать указанным способом. Например, слой клея может быть накатан валиком или нанесен из расплава первоначально твердого вещества. Также не все слои должны состоять из высоковязкой жидкой эмали для ногтей. В случае когда слои изготавливаются из жидкой эмали для ногтей обычной вязкости, нет необходимости нагревать указанную эмаль.
2
На Фиг.7-10 показаны различные продукты (все они представляют собой аппликации или эмалевые пленки для ногтей) с различными слоями, которые могут быть изготовлены согласно настоящему изобретению. На Фиг.7 показан основной продукт (150) согласно настоящему изобретению, состоящий из слоя подложки 100, слоя клея 102А и слоя прозрачного покрытия (или полупрозрачного цветного покрытия) 102С. В указанном продукте клейкое покрытие 102А наносят предпочтительно в диапазоне 5-24 г/м, а прозрачный/полупрозрачный слой 102С наносят в диапазоне 0,5-3,0 мил. На Фиг.8 показан продукт (160), состоящий из тех же слоев, что и на Фиг.7, но включающий дополнительно другой слой лака для ногтей 102В, обладающий цветом, при этом слой 102В наносят предпочтительно в диапазоне 0,5-3,5 мил.
На Фиг.9 показан продукт (170), состоящий из тех же слоев, что и на Фиг.8, но также включающий слой 102D, для создания «эффектов» наносимый поверх цветного слоя 102В, но до нанесения слоя прозрачного/полупрозрачного покрытия 102С (0,5-3,0 мил). Под «эффектами» подразумевают какие-либо из дополнительных эффектов, таких как блеск, слюда, иной подобный порошок и тому подобное. Применяемый в полу/сухом лаке для ногтей согласно настоящему изобретению искрящийся блеск способствует созданию впечатления трехмерной глубины, а также создает эффекты «звездного сверкания». Для производства такого продукта имеющийся в продаже блеск или блески (изготовленные из цветного пластика, слюды и тому подобного) смешивают с жидким лаком для ногтей, или с высоковязкой жидкой эмалью для ногтей, или с жидкой эмалью для ногтей обычной вязкости. Желательно использовать щель 70 в фильере 10 большего размера (10-30 мил, в зависимости от размера частиц), чтобы обеспечить успешное и равномерное нанесение частиц, входящих в состав эмали, на подложку 100, не засоряя щель 70.
С использованием блеска можно создавать множество различных типов продуктов и эффектов. Например, смешивая блеск или блески (слюду, и/или пластики, и/или прочие) с любым прозрачным или цветным составом лака для ногтей, содержащим пигменты, и применяя способ нанесения покрытия согласно настоящему изобретению, получают аппликации из лака для ногтей с искрящейся одноцветной отделкой. Блеск также можно смешивать со светлым полупрозрачным цветом (например, светло-голубым или светло-розовым - содержащим меньше пигментов, чем стандартный цветной слой), который, в свою очередь, наносят на ранее нанесенную пленку, создавая новый эффект блеска. Например, светло-голубая с блеском аппликация, нанесенная поверх ранее нанесенной красной аппликации для ногтей, дает пурпурный цвет. Одна или более аппликаций для ногтей различных цветов могут быть включены в один комплект, чтобы потребитель мог, таким образом, смешивать и подбирать цвета. Блески также могут быть смешаны с прозрачным слоем покрытия, чтобы наносить их поверх простых, многослойных, с рисунком (как будет описано) или других покрытий из лака для ногтей, и покрыты затем еще одним слоем прозрачного верхнего покрытия. Эффект получается блестящий, но тем не менее гладкий. Как вариант, сухой блеск (слюду, или пластики, или прочее, 1-30 микрон) можно с помощью вихревого напыления или напыления насыпанием нанести на продукт, пока цветное покрытие лака для ногтей или прозрачное покрытие еще влажное, а затем можно нанести верхнее покрытие. Как заявлено выше, порошок можно добавлять к жидкой эмали для ногтей обычной вязкости, а также к вышеописанной высоковязкой жидкой эмали для ногтей.
На Фиг.10 показан продукт 180, содержащий все предыдущие слои, как описано на Фиг.9, а также включающий дополнительно напечатанный слой 102Е, нанесенный поверх слоя 102В/С (т.е. можно использовать либо цветной слой, либо прозрачный слой), но перед верхним прозрачным слоем покрытия 102С. Печать может быть одноцветной или многоцветной, а также может быть выполнена в различных стилях узоров, анимации, картинок и т.д., напечатанных с помощью применяемых в промышленности процессов флексографии, глубокой печати, офсетной печати и шелкотрафаретной печати на полу/сухой лаковой пленке для ногтей.
Как хорошо известно и описано в упомянутом выше патенте США 4,903,840, был доступен лишь способ тампонной печати. Теперь, благодаря использованию способа согласно настоящему изобретению, доступны многие другие способы печати изображения на полу/сухом лаке для ногтей. Один из указанных способов - флексография. Согласно этому способу узоры или изображения гравируют на резиновых, полимерных или других имеющихся в продаже пластинах, прикрепляемых к цилиндру для печати на полусухом или сухом лаке для ногтей. Другой из указанных способов - способ глубокой печати, согласно которому узоры или изображения гравируют на металлическом цилиндре для печати на полу/сухой пленке лака для ногтей. Прочие возможности включают цифровую печать, цифровую флексографию, офсетную печать, горячее тиснение и шелкотрафаретную печать.
Преимущества настоящего способа перед тампонной печатью, заявленной в патенте США 4,903,840, многочисленны. Предложенный в настоящем изобретении способ почти в 10 раз быстрее при скоростях вплоть до 50 футов в минуту (15,2 м). Настоящий способ также позволяет производителю печатать изображения, включая фотографии, с помощью четырехцветного способа (например, CYMK, система задания цветов, использующая субтрактивные основные цвета голубой, сиреневый, желтый и черный). Также процесс согласно настоящему изобретению дает более четкие изображения, с лучшим разрешением. В качестве другой альтернативы, при использовании обычных и ультрафиолетовых чернил, в невидимых лучах ночных клубов или баров, узоры становятся видимыми или могут проявляться скрытые узоры. Также можно получить панорамные рисунки или изречения, т.е. одно изображение слова или буквы на каждый ноготь (например, силуэт Манхэттена, «я тебя люблю» и т.д.).
С использованием способа согласно настоящему изобретению можно создать множество других различных продуктов. В качестве другого примера, можно создать пленку лака для ногтей многоцветного оттенка или в полоску, с рисунком, называемым в промышленности «виньетка». В таком типе продукта лаки для ногтей от двух до пяти цветов естественно или пассивно смешивают и создают узоры виньетки.
Многоцветного эффекта можно достичь более чем одним способом. Во-первых, с использованием одного насоса, от двух до пяти лаков для ногтей различных цветов, с одинаковыми или разными вязкостями (как обычной, так и высокой вязкости) накачивают через основной шланг с помощью различных отдельных вводных шлангов в общий приемный резервуар. Все цвета естественно или пассивно смешивают в насосе (после приемного резервуара) и едином общем шланге (который питает фильеру 10) без дальнейшего принудительного перемешивания смеси. Единственная наносящая покрытие фильера наносит смешанные цвета на бумагу с антиадгезивным покрытием. Поскольку различные цвета смешиваются неравномерно, цветовые вариации и полосы эстетически весьма привлекательны. В частности, лаки для ногтей отдельных цветов, диапазона вязкостей от 400 до 2500 сантипуаз, желательно от 500 до 1700 сантипуаз, закачивают через отдельные вводные шланги, различающиеся по диаметру от 1/16 до 1 дюйма, предпочтительно от ⅛ до ¾ дюйма, в общий приемный резервуар. Из приемного резервуара комбинацию жидких лаков для ногтей перекачивают без дальнейшего перемешивания в единый главный шланг, предпочтительно диаметром от ⅝ до 2 дюймов.
Как вариант, можно применять многочисленные насосы. В частности, от двух до пяти насосов, каждый из которых, соответственно, перекачивает один из от двух до пяти цветов лаков для ногтей одинаковых или разных вязкостей, каждый через отдельный вводной шланг одинаковых диаметров с различной скоростью подачи, чтобы контролировать количество цветного жидкого лака для ногтей, в общий приемный резервуар. Как указано выше, смесь в приемном резервуаре не перемешивают принудительно и перекачивают ее в несколько входных отверстий наносящей покрытие фильеры 10, а затем на подложку 100.
Еще один продукт, доступный для производителя, использующего предложенный способ, представляет собой полу/сухую пленку лака для ногтей с использованием голографических изображений. Имеющиеся в продаже голографические изображения могут быть нанесены на полу/сухую пленку лака для ногтей. Голографические изображения, выполненные на бумаге или пластиковой пленке, широко применяют в различных аппликациях. В способе производства согласно настоящему изобретению имеющиеся в продаже заранее напечатанные голографические изображения (например, изготовленные фирмой Crown Roll Leaf, Inc - Paterson NJ) можно переносить на поверхность полу/сухого покрытия лака для ногтей при помощи процесса ламинирования. В частности, в первую очередь наносят слой клея (толщиной 8-13 микрон) на бумагу с антиадгезивным покрытием и дают клеевому покрытию полностью высохнуть. Затем наносят жидкий состав (желательно из вышеописанных примеров 2 и 3, но также, возможно, обычной вязкости) прозрачного коллодия или цветное покрытие лака для ногтей поверх слоя клея. Дают полученной пленке высохнуть до содержания растворителя 2-15%, сохраняя, таким образом, эластичность пленки. Затем покрывают пленку имеющейся в продаже переносимой голографической пленкой с одним или более голографическими узорами при помощи промышленного теплового ламинатора известного специалистам в данной области типа. Наконец, наносят на пленку прозрачное покрытие лака для ногтей, дают ему высохнуть до содержания растворителя 3-15%, затем выштамповывают кусочки в форме ногтя и упаковывают.
Другой продукт, доступный благодаря способу согласно настоящему изобретению, представляет собой полу/сухую пленку из лака для ногтей с хромовым блеском. Продукт имеет красивый металлический блеск, не такой сияющий, как голографический блеск, но обладающий своеобразной особенностью блестящего металлического цвета. Указанный продукт изготавливают с использованием состава из примера 2, описанного выше, обогащенного 10-25% нитроцеллюлозы вязкостью 60-80 сек. Указанная высоковязкая нитроцеллюлоза дает более прочную, более долговечную, более блестящую лаковую пленку для ногтей. В частности, сухая пленка лака для ногтей с хромовым блеском в соответствии с данным изобретением сохраняется до 2 недель. Напротив, имеющийся в продаже жидкий лак для ногтей с хромовым блеском, который наносят кисточкой, имеет долговечность только 2-5 дней.
Еще один продукт, который может быть получен с помощью процесса согласно настоящему изобретению, представляет собой пленку для ногтей или аппликацию с кончиком белого или иного цвета, наподобие «французского маникюра». В наиболее обычном салонном французском маникюре процесс нанесения лака должен происходить в две или более стадий. Это делает методику слишком сложной, чтобы обычный потребитель мог нанести французский маникюр самостоятельно. Однако, благодаря настоящему изобретению, потребитель должен всего лишь нанести полу/сухую аппликацию на свои ногти в одну стадию, и впечатление французского маникюра достигнуто. Следует заметить, что в предыдущем патенте США 4903840, выражение «французский маникюр» употребляли в значении «элегантный» или «высококачественный», а не конкретно «ноготь с белым или цветным кончиком», как обычно понимают указанный термин.
Эффект французского маникюра создают путем печати кривой по форме кончиков ногтей французского маникюра (например, белой, золотой) поверх однотонной светлой сухой пленки из лака для ногтей (например, светло-розовой, кремовой, персиковой), изготовленной, как описано ниже. После того как форма кончиков маникюра напечатана, наносят прозрачное покрытие и дают полученной пленке высохнуть до содержания растворителя 3-8%. Готовые кусочки в форме ногтя вырезают с высокой точностью и упаковывают. Способы печати, рассматриваемые как наилучшие для получения французского маникюра, включают, но не ограничены этим, шелкотрафаретную печать, флексографию, глубокую печать, цифровую печать или цифровую флексографию, офсетную печать и горячее тиснение. В качестве альтернативы, конечную часть можно сделать в виде отдельного кусочка с помощью способа согласно настоящему изобретению. То есть отдельный кусочек в форме наподобие полумесяца может быть изготовлен из отдельной подложки и нарезан отдельно от основной аппликации для ногтей. Указанные два кусочка можно продавать по отдельности, или продавать в одной упаковке, но отдельно друг от друга, или их можно предварительно собирать (кусочек для кончика предварительно наносят на верхнюю часть основной аппликации).
Один из крайне эффективных и превосходных способов изготовления аппликаций для французского маникюра показан на Фиг.15-16. Выше отмечено, что внешний вид эмалевого покрытия на подложке при применении более чем одного цвета эмали можно изменять, среди прочих способов, изменяя скорость перекачки каждого из цветов эмали, изменяя вязкость каждого из цветов эмали и тому подобное. В указанных и других способах, возможно добиться, по существу, отсутствия смешивания двух цветов и, вместо этого, нанести два различных цвета эмали в виде прилегающих, но отдельных полос, имеющих ясно различимые границы, даже при помощи одной и той же фильеры для нанесения покрытия. Как показано на Фиг.15, фильера 10 наносит два участка слоя эмали 102 на подложку 100. Каждый из участков эмали включает центральную часть 104 одного цвета и две боковые части 106 другого цвета. В случае изготовления французского маникюра, предпочтительно, чтобы центральная часть 104 была светло-розовой, а боковые части 106 были белыми, однако можно применять, по существу, любые цвета. На Фиг.16а, 16b аппликации 150 вырезают из центральной и боковых частей 104 и 106 таким образом, чтобы аппликация 150 содержала первый участок 154 одного цвета (например, розового) и второй участок 156 второго цвета (например, белого). Два участка 154 и 156 разделены бороздкой или перфорацией 152, которая представляет собой надрез на часть глубины или легкий надрез, производимый в процессе нарезания (например, той же самой ротационной вырубной машиной). На Фиг.16с показан набор 160 указанных аппликаций 150, состоящих из двух участков.
При применении, аппликации для французского маникюра 150 применяют следующим образом. Во-первых, белый участок 156 отделяют от розового участка 154 и наносят на кончик ногтя потребителя, располагая таким образом, чтобы криволинейную границу участка 156 (где находилась перфорация 152) поместить ближе к ближнему краю кутикулы. Концевой участок 156 разглаживают и удаляют все части, выступающие за край ногтя. Затем розовый участок 154 помещают на весь ноготь, от кутикулы до кончика, закрывая уже нанесенный белый концевой участок 156. Нанесенный участок также разглаживают и удаляют излишние части. В результате получают красивый французский маникюр. Следует отметить, что розовый участок 154 можно нанести в первую очередь, а белый участок 156 нанести поверх него.
На Фиг.18 показан другой вариант реализации аппликации для французского маникюра, который включает, по существу, серповидный или закругленный сухой продукт для ногтей, применяемый для нанесения тонкой полоски сухого лака на кончик ногтя. Аппликация для французского маникюра согласно указанному варианту реализации предпочтительно представляет собой полоску в форме полумесяца, имеющую, по существу, вогнутый край 412 и противоположный, по существу, выпуклый край 414, которые, соответственно, представляют собой верхнюю и нижнюю границы полоски. Боковые стороны полоски предпочтительно ограничены прямыми краями 416, по существу, параллельными друг другу. Боковые стороны 416, и, таким образом, глубина полоски предпочтительно составляют около половины дюйма. Специалисту, обладающему средними знаниями в данной области понятно, что аппликацию для французского маникюра можно спроектировать в любых различных размерах и формах при условии, что она имеет закругленный участок, приспособленный, по существу, соответствовать линии закругления соответствующего кончика ногтя.
На Фиг.19а и 19b показаны две возможные компоновки изготовления и упаковывания аппликаций с Фиг.18. На Фиг.19а множество аппликаций для ногтей 418 и множество аппликаций для французского маникюра 420 закреплены с возможностью удаления на общей основе 422. Аппликации для французского маникюра 420 закреплены на основе, по существу, в линейной компоновке, так что выпуклая граница 414 одной аппликации для французского маникюра примыкает к вогнутой границе 412 соседней аппликации для французского маникюра. Согласно одному из вариантов реализации, вогнутая 412 и выпуклая 414 части обозначены надрезами на часть глубины (легкими надрезами) 424, чтобы обеспечить возможность снятия аппликаций 420 с основы 422 по отдельности.
На Фиг.19b показано множество аппликаций для французского маникюра 420, изготовленных независимо от аппликаций для ногтей.
Наконец, как упомянуто ранее, могут быть получены наборы смешанных и подобранных полу/сухих лаков для ногтей. Например, многочисленные аппликации лака для ногтей полупрозрачных цветов или с блеском можно накладывать одну поверх другой, получая изменение цветов и эффектов. Продукт, по существу, тот же самый, что и 2- и 3-слойные продукты, описанные выше, однако количество пигмента в каждом слое (или в каждой пленке, в совокупности) должно быть минимальным, чтобы добиться полупрозрачной пленки. Например, синий набор аппликаций можно продавать или иным образом комбинировать с желтым и получать зеленый цвет там, где они перекрываются. Не является необходимым, чтобы две (или более) аппликаций разного цвета имели строго одинаковый размер или форму. Одна может быть меньше другой, чтобы создать эффект обрамления. Как вариант, одна из аппликаций может быть меньше другой и иметь форму, отличную от формы ногтя (например, звезда, сердце, буква и т.д.).
Ниже более детально описан предпочтительный способ производства. На Фиг.11 представлена технологическая схема, схематически показывающая различные стадии способа производства согласно настоящему изобретению. В раннем патенте США 4,903,840 подложку плотно прижимали к форме и медленно протаскивали сквозь отверстие в форме, чтобы нанести лак для ногтей (см., например, Фиг 3А и 3В патента США 4,903,840). В способе согласно настоящему изобретению применяют щелевидную фильеру для нанесения покрытия, которая в процессе нанесения покрытия никогда не касается подложки. Вес покрытия регулируют изменением скорости насоса (оборотов в минуту), или скорости ленты, или обоих параметров. Также в способе согласно настоящему изобретению применяют многочисленные стадии нанесения покрытия в отличие от единственной стадии нанесения покрытия и отверждения в прототипе.
2
Как показано на Фиг.11, на стадии S1 подложку разматывают с бобины и заправляют в (обычную) конвейерную систему согласно настоящему изобретению. На стадии S2 наносят клеевой слой 102А. На указанной стадии наносят жидкий клей способом покрытия из щелевой фильеры или наносят твердый клей способом горячего плавления. Толщина покрытия должна составлять 5-20 микрон, вес его в идеале 5-24 г/м. Прочность на расслаивание пленки 2,0-2,8 PLI (фунтов на линейный дюйм) со стандартным отклонением 0,2 PLI. Испытание проводили на испытательных панелях из нержавеющей стали в соответствии с PSTC (Pressure Sensitive Tape Council) способом испытаний 1 и заданным временем выдержки 15 минут. Прочность на расслаивание определяли, помещая образец в аппарат Inistron при 180°. На стадии S3 клей отверждают в течение 1-5 минут в сушилке при 400-600°F (204,4-315,36°С) с использованием инфракрасных нагревателей и при 130-200°F (54,4-93,3°С) горячим воздухом с помощью ножевого сопла в разных точках вдоль производственной линии.
Вторая стадия нанесения покрытия изображена на стадии S4. Указанное покрытие представляет собой (цветной) лак для ногтей, нанесенный поверх первого слоя клея. Указанную стадию нанесения проводят при помощи щелевидной фильеры для нанесения покрытий поливом, описанной выше, толщина покрытия составляет 15-40 микрон, в зависимости от того, какой продукт нужно получить. Отверждение выполняют на стадиях S5 и S6 с помощью инфракрасных нагревателей при температуре около 400-700°F (204,4-371,1°С) и с помощью ножевого сопла при температуре около 130-230°F (54,4-93,3°С) в разных точках.
Третье покрытие наносят на стадии S4A в некоторой точке после стадии S4, это не обязательная стадия. На указанной стадии наносят прозрачное верхнее покрытие или блестящее верхнее покрытие при помощи щелевидной фильеры для нанесения покрытий поливом. Указанная стадия делает пленку лака для ногтей и получаемую в результате аппликацию крайне блестящей, а также делает пленку прочнее и более долгоживущей. Толщина покрытия 15-30 микрон, отверждение при 500-800°F (260-426,7°С) с помощью инфракрасных нагревателей и при 160-250°F (71,1-121,1°С) горячим воздухом с помощью ножевого сопла в разных точках.
Четвертое и последнее покрытие наносят на стадии S7 в виде конечного, предпочтительно, прозрачного верхнего покрытия. Указанный процесс направлен на получение гладкой поверхности и прочной пленки. Толщина покрытия 10-20 микрон, отверждение на стадиях S8 и 89 при 500-800°F (260-426,7°С) с помощью инфракрасных нагревателей и при 160-250°F (71,1-121,1°С) горячим воздухом с помощью ножевого сопла.
Затем на стадии S10 наносят упаковочную пленку, желательно из сверкающей фольги, с помощью валика, и на стадии S11 наносят верхний слой пластика. Из пленки затем вырубают на стадии S12 отдельные аппликации ногтевидной формы, как будет описано ниже. Наконец, вакуумный конвейер перемещает готовый продукт для окончательной обработки на стадии S13.
Различные версии готовых аппликаций показаны на Фиг.12-14. На Фиг.12 показан основной набор 200 аппликаций для ногтей 202. Каждая аппликация имеет примерно ногтевидную форму, и предпочтительно предложен набор из аппликаций десяти разных размеров. Полоска фольги 204 обеспечивает лучшее и более легкое обращение с продуктом. Ногтевидную форму образуют предпочтительно на стадии вырубания S12 на Фиг.11. Обычно за один прием вырезают более одного набора 200. Фиг.13 показывает многочисленные наборы 200, вырезанные за один шаг вырубания из одной части пленки.
Формы аппликаций для ногтей 200, показанные на Фиг.12 и 13, те же, что и в предыдущем патенте, выданном на имя Со. Предложены десять различных размеров аппликаций. Другое преимущество настоящего изобретения показано на Фиг.14. Согласно настоящему изобретению предложен набор 300 аппликаций для ногтей 302, имеющий два конца, на одном конце 302А - один размер, на другом конце 302В той же самой аппликации - другой размер, чем на конце 302А. В указанной компоновке покупателю доступны двадцать различных размеров аппликаций для нанесения на ногти.
При использовании покупатель разрезает пластик 310 (который предназначен, чтобы предотвратить полное высыхание полу/сухого продукта) и отслаивает аппликации 302 с подкладочной бумаги 301. Как правило, покупатель может держать набор 300 за полоску 304 для удобства обращения. Затем, один из концов 302А или В выбранной аппликации 302 помещают поверх выбранного ногтя руки или ноги. Потребитель надавливает на ноготь, чтобы активировать клей, разглаживает все морщинки и удаляет всю лишнюю пленку вокруг ногтя (либо маникюрными ножницами, либо своим ногтем). В результате получают немедленный маникюр без необходимости посещать салон.
На Фиг.17 показано усовершенствование аппликаций с двумя концами с Фиг.14. Поскольку различные слои (подложка, эмаль и т.д.) те же, что и в предыдущем варианте реализации, не будем повторять их описание. Предложен набор 400 аппликаций 402, полностью соединенных друг с другом. Каждая аппликация 402 имеет первый конец 404 и второй конец 406. Каждый конец 404, 406 выполнен с возможностью помещения на ноготь. Обнаружено, что при обращении с двухконечными аппликациями с Фиг.14 и помещении одного из концов на ноготь, другой конец той же аппликации часто рвется, загибается сам на себя, или другим образом становится невозможным его применение на другой ноготь. Таким образом, при применении варианта реализации с Фиг.14, обычно имеется ограничение по применению или одного, или другого конца данной аппликации, а не обоих концов одной и той же аппликации. Вариант реализации с Фиг.17 обладает большей гибкостью, причем каждая из аппликаций 402 также включает защитный выступ 408, выступающий примерно на середине стороны аппликации 402. Таким образом, когда потребитель берет аппликацию, она держит за защитный выступ 408, а не за один из концов 402, 404, таким образом, делая возможным применение обоих концов аппликации. Боковой выступ 408 полностью присоединен к соответствующей аппликации 402 и частично присоединен к соседней аппликации 402 при помощи бороздки, частичного надреза, перфорации и т.д., все они представлены частичным надрезом 410. Согласно предпочтительному варианту реализации, ротационная высекальная машина, вырезающая всю форму набора аппликаций 400, одновременно создает частичный надрез 410.
Настоящее изобретение не ограничено приведенным выше описанием. Например, хотя нанесение покрытия из щелевидной фильеры является предпочтительным для нанесения эмали высокой вязкости для ногтей, можно применять способ глубокой печати.
Будучи описанным с точки зрения указанных предпочтительных вариантов реализации, настоящее изобретение не ограничено рамками приведенного выше описания, но только лишь пунктами формулы изобретения, приведенной ниже в настоящем документе, и включает любой и все эквиваленты, известные квалифицированным специалистам в этой области.